(57)【特許請求の範囲】
【請求項１】
平均粒径が１０〜２００μｍ、ＢＥＴ比表面積が２〜２５０ｍ２／ｇの多孔質アルミナ顆粒を１４００℃以上、１７００℃以下の温度で３〜８時間還元窒化して、ＢＥＴ比表面積が０．９〜５ｍ２／ｇの多孔質窒化アルミニウム顆粒とする還元窒化工程と、上記還元窒化工程において得られた多孔質窒化アルミニウム顆粒を、１５８０℃以上、１９００℃以下で３〜１０時間焼結することにより、細孔直径２μｍ以下の細孔における全細孔容積が０．０１ｃｍ３／ｇ未満の窒化アルミニウム顆粒を得る焼結工程とを含むことを特徴とする窒化アルミニウム顆粒の製造方法。
【請求項２】
前記還元窒化工程及び焼結工程を、多孔質アルミナ顆粒及び多孔質窒化アルミニウム顆粒にカーボン粉末を混合した状態で行う、請求項１に記載の窒化アルミニウム焼結顆粒の製造方法。
【請求項３】
前記還元窒化工程と焼結工程とを連続して行う、請求項１に記載の窒化アルミニウム焼結顆粒の製造方法。
【請求項４】
得られる窒化アルミニウム焼結顆粒が、平均粒径１０〜２００μｍ、ＢＥＴ比表面積が０．０５〜０．５ｍ２／ｇである、請求項１に記載の窒化アルミニウム焼結顆粒の製造方法。
【発明の詳細な説明】
【技術分野】
【０００１】
本発明は、窒化アルミニウム焼結顆粒及びその製造方法に関するものである。詳しくは、高熱伝導性及び樹脂等への充填性に優れ、数μｍ〜数十μｍの粒径を有し、放熱性の樹脂やグリース、接着剤、塗料等の放熱材料用フィラーとして有用な窒化アルミニウム焼結顆粒を簡便に製造する方法を提供するものである。
【背景技術】
【０００２】
窒化アルミニウムは高い熱伝導性と優れた電気絶縁性を有し、高熱伝導性基板、放熱部品、絶縁放熱用フィラーなどとして利用されている。近年、ノートパソコンや情報端末などに代表される高性能電子機器に搭載されるＩＣやＣＰＵなどの半導体電子部品はますます小型化や高集積化が進み、これに伴って放熱部材も小型化が必須となってきている。これらに用いられる放熱部材としては、例えば樹脂やゴムなどのマトリックスに高熱伝導フィラーを充填させた放熱シートやフィルム状スペーサー（特許文献１）、シリコーンオイルに高熱伝導フィラーを充填させて流動性を持たせた放熱グリース（特許文献２）、エポキシ樹脂に高熱伝導フィラーを充填させた放熱性接着剤（特許文献３）等が挙げられる。また、高熱伝導フィラーとしては、窒化アルミニウム、窒化ホウ素、アルミナ、酸化マグネシウム、シリカ、グラファイト、各種金属粉末等が用いられる。
【０００３】
ところで、放熱材料の熱伝導率を向上させるためには、高熱伝導性を有したフィラーを高充填することが重要であり、そのため球状の数μｍ〜数十μｍの窒化アルミニウム粒子からなる窒化アルミニウム粉末が望まれている。しかし、一般的な方法で製造された窒化アルミニウム粉末はサブミクロンオーダーの粒子が多く、数十μｍ程度の大粒径の窒化アルミニウム粒子を得るのは困難である。
【０００４】
窒化アルミニウム粉末を球状化する方法として、次のような方法が開示されている。
例えば、特許文献４には球状アルミナ粒子の還元窒化によって球状窒化アルミニウム粒子を製造する方法、また、特許文献５には窒化アルミニウム粉末に焼結助剤、結合剤及び溶剤を加えて噴霧乾燥し、得られた球状造粒粉を焼結する方法、さらに、窒化アルミニウム粉末を、アルカリ土類元素、希土類元素の酸化物又は窒化物、加熱中の分解により上記のものを生じる塩、水酸化物、ハロゲン化物、アルコキシド等の前駆体よりなるフラックス中で熱処理或いはフラックス成分を予め加えて合成された窒化アルミニウム系の組成物を直接熱処理することにより球状化させた後、フラックスを溶解して単離する方法も提案されている（非特許文献）。
【０００５】
しかし、特許文献４の方法は窒化アルミニウムへの転化率の上昇に伴って、粒子内に空洞が生じ、真球状のものが得られ難い。また、真球状に近いものが得られたとしても、かかる空洞により粒子の圧壊強度が小さく、樹脂に充填した際に泡立ち易いなどの問題がある。一方、特許文献５に記載の方法は、窒化アルミニウムに焼結助剤を添加した球状造粒体を焼結するため、空洞が無く、圧壊強度が高い粒子を得ることができる。しかし、原料として窒化アルミニウム粉末を使用することより、原料が高価となるばかりでなく、焼結により粒子同士が結合しやすいという問題がある。また、特許文献１に記載の方法は、原料が高価であると共に、工程が複雑であり、工業的な実施において不利である。
【先行技術文献】
【特許文献】
【０００６】
【特許文献１】特開２００５−１４６２１４号公報
【特許文献２】特開平６−２０９０５７号公報
【特許文献３】特開平６−１７０２４号公報
【特許文献４】特開平４−７４７０５号公報
【特許文献５】特開平３−２９５８５３号公報
【非特許文献】
【０００７】
【非特許文献１】セラミックス，３９，２００４年９月  ６９２−６９５頁
【発明の概要】
【発明が解決しようとする課題】
【０００８】
従って、本発明の目的は、高熱伝導性及び充填性に優れた数μｍ〜数十μｍの粒径を有し、放熱材料用フィラーとして有用な窒化アルミニウム粉末を比較的安価に、且つ、簡便に製造する方法を提供することにある。
【課題を解決するための手段】
【０００９】
本発明者らは、フィラー用球状窒化アルウム粉末における前記目的を達成すべく、鋭意研究を行った。その結果、多孔質のアルミナ顆粒またはアルミナ水和物顆粒（本願明細書において、これらを「多孔質アルミナ顆粒」と総称する。）を原料とし、これを還元窒化して多孔質窒化アルミニウム顆粒とした後、該多孔質窒化アルミニウム顆粒を焼成して焼結せしめることにより、アルミナ顆粒由来の微細な細孔を無くし、内部に中空部を有さない、緻密な窒化アルミニウム焼結顆粒を得ることに成功し、本発明を完成するに至った。
【００１０】
すなわち、本発明は、平均粒径が１０〜２００μｍ、ＢＥＴ比表面積が２〜２５０ｍ２／ｇの多孔質アルミナ顆粒を１４００℃以上、１７００℃以下の温度で３〜８時間還元窒化して、ＢＥＴ比表面積が０．９〜５ｍ２／ｇの多孔質窒化アルミニウム顆粒とする還元窒化工程と、上記還元窒化工程において得られた多孔質窒化アルミニウム顆粒を、１５８０℃以上、１９００℃以下で３〜１０時間焼結することにより、細孔直径２μｍ以下の細孔における全細孔容積が０．０１ｃｍ３／ｇ未満の窒化アルミニウム顆粒を得る焼結工程とを含むことを特徴とする窒化アルミニウム顆粒の製造方法である。
【００１１】
本発明において、前記還元窒化工程及び焼結工程を、多孔質アルミナ顆粒及び多孔質窒化アルミニウム顆粒にカーボン粉末を混合した状態で行うことが好ましい。また、前記還元窒化工程と焼結工程とを同一炉内にて連続して行うことが、還元窒化後の温度低下、再加熱を必要とせず、経済的である。
本発明の製造方法により、平均粒径１０〜２００μｍ、ＢＥＴ比表面積が０．０５ｍ２／ｇ以上、０．５ｍ２／ｇ未満の緻密な窒化アルミニウム焼結顆粒を得ることができる。
【００１２】
また、本発明の窒化アルミニウム焼結顆粒は、放熱材料用フィラーとして有用である。
【発明の効果】
【００１３】
本発明の製造方法よれば、例えば、アルミナ又はアルミナ水和物粉末を成形して得られる凝集体よりなる、多孔質アルミナ顆粒を原料として、還元窒化と焼結を行うため、窒化アルミニウム粉末を原料とする従来の方法に対して、比較的安価に窒化アルミニウム焼結顆粒を得ることができる。
【００１４】
また、大粒径のアルミナ顆粒を原料として還元窒化を行う従来の方法によれば、中空体が出来易いのに対して、本発明の製造方法は、一旦、多孔質アルミナ顆粒を原料として使用し、これを一旦多孔質窒化アルミニウム顆粒とした後に焼結することにより、中実で、熱伝導性、樹脂等への充填性の高い窒化アルミニウム焼結体顆粒を得ることが可能である。
【００１５】
しかも、後で詳細に説明するように、前記還元窒化及び焼結を、特定量のカーボン粉末を混合した状態で実施した場合には、顆粒同士の結合を防止することが出来、安定して目的とする窒化アルミニウム焼結顆粒を製造することが可能である。
【図面の簡単な説明】
【００１６】
【図１】実施例２において得られた窒化アルミニウム焼結顆粒の粒子構造を示す走査電子顕微鏡写真
【図２】実施例２において得られた窒化アルミニウム焼結顆粒の拡大された粒子構造を示す走査電子顕微鏡写真
【発明を実施するための形態】
【００１７】
以下、本発明の球状窒化アルミニウム粉末の製造方法について詳細に説明する。
【００１８】
〔出発原料〕
本発明の窒化アルミニウム焼結顆粒の製造方法において、出発原料としては、多孔質アルミナ顆粒が使用される。具体的には、多孔質のアルミナ顆粒またはアルミナ水和物顆粒が挙げられる。更に具体的には、α、γ、θ、δ、η、κ、χ等の結晶構造を持つアルミナやベーマイトやダイアスポア、ギブサイト、バイヤライト、トーダイトなど加熱により脱水転移して最終的にα−アルミナに転移する材質が全て利用可能である。多孔質アルミナ顆粒は、上記材質の単独或いは種類の異なるものが混合された状態で用いてもよいが、特に反応性が高く、制御が容易なα−アルミナ、γ−アルミナ、ベーマイトが好適に用いられる。
【００１９】
本発明において、多孔質アルミナ顆粒は、多孔質の構造を有するものであれば、比表面積は特に制限されるものではないが、２〜２５０ｍ２／ｇの比表面積を有するものが好ましい。上記比表面積が２ｍ２／ｇ未満であると、顆粒の形状が崩れやすく、２５０ｍ２／ｇを超えると得られる窒化アルミニウム焼結顆粒の真球度が低くなる傾向がある。
【００２０】
上記多孔質アルミナ顆粒は、アルミナ粉末又はアルミナ水和物粉末（以下、これらを「アルミナ粉末」と総称する。）を造粒により凝集させた凝集体の形態が一般的であり、公知の造粒方法によって得ることができる。具体的には、アルミナ粉末を噴霧乾燥による造粒、転動造粒などが挙げられるが、多孔質体を得るためには、噴霧乾燥による造粒が好適である。また、造粒に際し、必要に応じて、分散剤やバインダ樹脂、滑剤、或いは還元窒化反応の促進剤、焼結助剤としてアルカリ土類金属化合物、希土類元素化合物、アルカリ土類元素の弗化物、アルカリ土類元素を含む複合化合物等をアルミナ粉末と混合して配合することが出来る。これらの添加剤の使用量は、公知の添加範囲で適宜決定すればよい。
【００２１】
本発明において、目的とする窒化アルミニウム焼結体顆粒として、後述するように真球度の高い、球状のものを得る目的において、前記噴霧乾燥による造粒は、球状の多孔質アルミナ顆粒を効率よく得ることが可能であり、工業的に特に有利である。
【００２２】
本発明においては、上記多孔質アルミナ顆粒を構成するアルミナ粉末の粒子間に存在する空隙により、これを使用した還元窒化において、溶射法によって得られる無孔質のアルミナを原料として使用する場合に比べ、得られる窒化アルミニウム顆粒の内部に空洞を生じることがないという効果を発揮することが出来る。
【００２３】
〔還元窒化工程〕
本発明において、還元窒化工程は、多孔質アルミナ顆粒を還元剤の存在下に窒化して、多孔質窒化アルミニウム顆粒を製造する工程である。
【００２４】
上記還元剤は公知のもの特に制限なく用いられるが、カーボンや還元性のガスが一般的に用いられる。該カーボンとしては、カーボンブラック、黒鉛および高温、反応ガス雰囲気中においてカーボン源となり得るカーボン前駆体が何ら制限なく使用できる。そのうち、カーボンブラックが重量当たりの炭素量、物性の安定性から好適である。前記カーボンの粒径は任意であるが、０．０１〜２０μｍのものを用いるのが好ましい。また、原料の飛散防止に流動パラフィンなど液状のカーボン源を併用してもよい。
【００２５】
また、還元性ガスを用いる場合は、還元性を示すガスであれば制限なく使用できる。具体的には、水素、一酸化炭素、アンモニア、炭化水素系ガスなどが挙げられる。これらは単独で用いてもよいし、上記カーボンやカーボン前駆体と併用してもよい。
【００２６】
本発明において、還元剤としてカーボンを用いる場合、多孔質アルミナ顆粒とカーボンを混合し、多孔質アルミナ顆粒間にカーボンが存在する状態で使用することが、還元窒化おいて顆粒同士の凝集を防止する上で好ましい。
【００２７】
また、上記混合方法としては、多孔質アルミナ顆粒とカーボンとを均一に混合可能な方法であればいずれの方法でもよいが、通常混合手段はブレンダー、ミキサー、ボールミルによる混合が好適である。
【００２８】
本発明において、多孔質アルミナ顆粒とカーボンとの比率は、当量比以上ならば如何なる配合比で配合させてもよいが、前記顆粒同士の凝集を防止し、また、反応性を高めるために、多孔質アルミナ顆粒に対し、カーボンを炭素換算で、当量の１〜３倍、好ましくは１．２〜２倍配合させるのがよい。
【００２９】
また、還元剤として、還元性のガスを使用する場合は、後述の反応において、理論量以上のガスを多孔質アルミナ顆粒と接触させる方法が一般的である。
【００３０】
本発明の還元窒化工程における反応は、多孔質アルミナ顆粒を窒素流通下、カーボン及び／または還元性ガスの存在下で焼成することにより行われる。
【００３１】
上記焼成は、１４００℃以上、１７００℃以下の温度で行われる。即ち、上記焼成温度が１４００℃未満では窒化反応が十分進行せず、また、１７００℃を超える場合は、熱伝導率の低い酸窒化物（ＡｌＯＮ）が生成する恐れがある。また、あまり高温で還元窒化すると生成する窒化アルミニウムの結晶成長が進み易くなり、続く焼結工程において、十分に緻密化することが困難となる。
【００３２】
本発明の還元窒化工程において、反応時間は、採用する条件により異なり一概に決定することは出来ないが、一般に、３〜８時間が好適である。
【００３３】
上記還元窒化反応は、公知の反応装置によって行うことが可能である。具体的には、マッフル炉等の静置式反応装置、流動床等の流動式反応装置、ロータリーキルン等の回転式反応装置が挙げられる。
【００３４】
上述した還元窒化工程において、多孔質アルミナ顆粒を使用することにより、多孔質の状態で内部まで十分に窒化された、多孔質窒化アルミニウム顆粒を得ることができる。ここで、上記窒化の程度を示す窒化率は、熱伝導率の観点から、高いほど好ましく、実施例において定義される窒化アルミニウム転化率で、５０％以上、特に、６０％以上、さらには８０％以上が好ましい。本発明の方法においては、上記理由より１００％の転化率が可能である。また、上記多孔質窒化アルミニウム顆粒は、前記焼成条件によって多少異なるが、一般に、０．５〜５０ｍ２／ｇ、特に、０．７〜１０ｍ２／ｇ、更には、０．９〜５ｍ２／ｇの比表面積を有するものが好ましい。
【００３５】
〔焼結工程〕
本発明において、焼結工程は、前記還元窒化工程において得られた多孔質窒化アルミニウム顆粒を還元雰囲気下或いは中性雰囲気下で焼成することにより、かかる多孔質窒化アルミニウム顆粒を構成する窒化アルミニウム粒子を焼結せしめることにより緻密化し、窒化アルミニウム焼結顆粒を得る工程である。
【００３６】
上記焼結のための焼成温度は、１５８０℃以上、１９００℃以下、好ましくは、１６００以上、１８００℃以下の温度が採用される。即ち、上記焼成温度が１５８０℃より低い場合は焼結が十分に進行せず、また、１９００℃より高い場合は、炭素が窒化アルミニウムに固溶し、熱伝導率が低下するという問題が生じる。
【００３７】
また、焼成における雰囲気は、還元雰囲気下、中性雰囲気下のいずれの条件も採用することが出来るが、後述する還元焼成工程と焼結工程とを連続して実施する場合、還元窒化工程の雰囲気と同じ還元雰囲気下で行うことが好ましい。
【００３８】
従って、還元雰囲気の形成は、前工程の還元窒化工程で使用した還元剤をそのまま存在させればよいが、新たに供給してもよい。特に、還元剤として使用したカーボン粉末を存在させて焼成を行うことは、焼結時に起こり易い顆粒同士の焼結を効果的に防止することができ好ましい。
【００３９】
本発明の焼結工程において、焼成時間は、採用する条件により異なり一概に決定することは出来ないが、一般に、３〜１０時間が好適である。
【００４０】
また、前記焼結工程は、前記還元窒化工程において使用した装置と同様な装置を使用して行うことができる。
【００４１】
本発明の焼結工程により、緻密な構造を有する窒化アルミニウム焼結顆粒を得ることができる。即ち、本発明の方法によって得られる窒化アルミニウム焼結顆粒は、平均粒径１０〜２００μｍであり、ＢＥＴ比表面積が０．０５ｍ２／ｇ以上、０．５ｍ２／ｇ未満という細孔が殆ど存在しないものである。
【００４２】
〔還元窒化工程と焼結工程との連続実施〕
本発明において、前記還元窒化工程と焼結工程とは、それぞれを別途実施することも可能であるが、温度を下げることなく、連続して実施することが、再加熱のためのエネルギーを低減できる等の効果を得ることができ、好ましい。
【００４３】
具体的には、還元窒化工程で使用する反応装置より、多孔質窒化アルミニウム顆粒を取り出すことなく、該同一反応装置内で、焼結工程における焼成を連続して行う態様が挙げられる。この場合、工程の切り替えは、還元窒化工程で採用される焼成温度を、焼結工程で採用される焼成温度に調整し、必要に応じて、窒素ガスの供給量を調整するのみで行うことができ、操作上も極めて簡便となる。
【００４４】
尚、還元窒化工程と焼結工程とは、焼成温度範囲が重複するため、同一の温度で実施することも可能であり、この場合は、供給する窒素ガスの流量を必要に応じて調整するだけで、これらの工程を連続して実施することができる。
【００４５】
本発明の上記連続工程において、焼成時間は、前記各工程での焼成時間の合計時間で決定すればよく、６〜１８時間が好適である。
【００４６】
〔酸化処理〕
本発明において、還元窒化工程等において、カーボンを使用する場合、得られる窒化アルミニウム焼結顆粒にカーボンが残存するため、酸化処理を行いかかるカーボンを除去することが好ましい。かかる酸化処理を行う際の酸化性ガスとしては、空気、酸素、など炭素を除去できるガスならば何等制限無く採用できるが、経済性や得られる窒化アルミニウムの酸素含有率を考慮して、空気が好適である。また、処理温度は一般的に５００〜９００℃がよく、脱炭素の効率と窒化アルミニウム表面の過剰酸化を考慮して、６００〜７５０℃が好適である。また、酸化処理の時間は、残存するカーボン量に応じて適宜決定すればよい。
【００４７】
〔用途〕
本発明の窒化アルミニウム焼結顆粒は、窒化アルミニウムの性質を生かした種々の用途、特に放熱シート、放熱グリース、放熱接着剤、塗料、熱伝導性樹脂などの放熱材料用フィラーとして広く用いることができる。
【００４８】
ここで放熱材料のマトリックスとなる樹脂、グリースは、エポキシ樹脂、フェノール樹脂等の熱硬化性樹脂や、ポリエチレン、ポリプロピレン、ポリアミド、ポリカーボネート、ポリイミド、ポリフェニレンサルファイド等の熱可塑性樹脂、またシリコーンゴム、ＥＰＲ、ＳＢＲ等のゴム類、シリコーンオイルが挙げられる。放熱材料として、樹脂又はグリース１００重量部あたり１５０〜１０００重量部添加するのがよい。このような放熱材料には、本発明の窒化アルミニウム焼結顆粒以外に、アルミナ、窒化ホウ素、酸化亜鉛、炭化珪素、グラファイトなどのフィラーを一種、あるいは数種類充填しても良い。これらのフィラーは、例えば、シランカップリング剤などで表面処理したものを用いても良い。放熱材料の特性や用途に応じて、本発明の球状窒化アルミニウム粉末とそれ以外のフィラーの形状、粒径を選択すれば良い。また、放熱材料における球状窒化アルミニウム粉末とそれ以外のフィラーの混合比は、１：９９〜９９：１の範囲で適宜調整できる。また、放熱材料には、可塑剤、加硫剤、硬化促進剤、離形剤等の添加剤をさらに添加しても良い。
【００４９】
本発明の窒化アルミニウム焼結顆粒の平均粒径は１０〜２００μｍの範囲を取り得るが、上記フィラー用として１５〜１５０μｍが好ましく、２０〜１００μｍがさらに好ましい。この範囲にあるものがマトリックスに高充填化し易く、他のフィラーとも併用が容易となる。
【００５０】
一方、本発明の窒化アルミニウム焼結顆粒の真球度は０．８０以上が好ましく、特に、０．８５、さらには０．９０が好ましい。ここで、真球度は粒子の短径／粒子の長径により求められ、１に近くなるほど真球に近くなり、流動性が向上する。また真球に近づくことで最密充填モデルに従って、樹脂やグリースに高充填し易くなる。
【００５１】
しかし、通常、本発明の対象とする前記粒径を有する顆粒体を得ようとした場合、窒化アルミニウム転化率の上昇に伴って他の粒子との結合や変形が生じ、真球度は低下する傾向があるが、本発明の窒化アルミニウム焼結顆粒は、原料の多孔質アルミナ顆粒の形状を球状に成形することにより、窒化アルミニウム転化率１００％の場合においても、得られる窒化アルミニウム焼結顆粒は高い真球度を維持しているのが特徴である。
【実施例】
【００５２】
以下、本発明をさらに具体的に説明するが、本発明はこれらの実施例に限定されるものではない。実施例及び比較例における各種物性は、下記の方法により測定した。
【００５３】
（１）比表面積
比表面積は、ＢＥＴ一点法にて測定を行った。
【００５４】
（２）平均粒径
試料をホモジナイザーにて５％ピロリン酸ソーダ水溶液中に分散させ、レーザー回折粒度分布装置（日機装株式会社製ＭＩＣＲＯＴＲＡＣ  ＨＲＡ）にて平均粒径（Ｄ５０）を測定した。
【００５５】
（３）窒化アルミニウム転化率
Ｘ線回折（ＣｕＫα、１０〜７０°）にて、窒化アルミニウム（ＡｌＮ）の主要ピーク（（１００）面に由来するピーク）と各アルミナ成分（α−アルミナ，θ−アルミナ，γ−アルミナ、δ−アルミナ等）の主要ピークのピーク強度合計の比より検量線法を用いて求めた（式（１））。
【００５６】
【数１】
0005877684.tif 000002
【００５７】
各アルミナ成分の主要ピークの例
α−アルミナ：（１１３）面に由来するピーク
γ−アルミナ：（４００）面に由来するピーク
θ−アルミナ：（４０３）面に由来するピーク
δ−アルミナ：（０４６）面に由来するピーク。
【００５８】
（４）真球度
電子顕微鏡の写真像から、任意の粒子１００個を選んで、スケールを用いて粒子像の長径（ＤＬ）と短径（ＤＳ）を測定し、その比（ＤＳ／ＤＬ）の平均値を真球度とした。
【００５９】
（５）細孔径分布
細孔分布測定装置（マイクッロメリティックス社製、オートポアＩＶ９５１０
（商社名））による水銀圧入法を用いて、窒化アルミニウム粉末の細孔径分布を求めた。
【００６０】
（６）シリコーンゴムシートの熱伝導率
熱伝導性シリコーンゴム組成物を１０ｃｍ×６ｃｍ、厚さ３ｍｍの大きさに成形し１５０℃の熱風循環式オーブン中で１時間加熱して硬化し、これを熱伝導率測定装置（京都電子（株）製ＱＴＭ−５００）を用いて熱伝導率を測定した。なお検出部からの漏電防止のため、厚さ１０μｍのポリ塩化ビニリデンフイルムを介して測定した。
【００６１】
実施例１
多孔質アルミナ顆粒として、平均粒径６３μｍ、比表面積１６４ｍ２／ｇの顆粒状ベーマイトを空気流通下１２００℃で５時間熱処理してα−アルミナ化したものを使用した。上記球状の多孔質アルミナ顆粒２８０ｇとカーボンブラック１４０ｇを混合した後、カーボン製容器に充填し、抵抗加熱式雰囲気炉装置内で、窒素流通下、焼成温度を１６００℃として５時間焼成した（還元窒化工程）。
【００６２】
その後、同一装置内で、焼成温度を昇温して１７５０℃として５時間焼成した（焼結工程）。次いで、空気流通下６８０℃で８時間酸化処理を行って窒化アルミニウム焼結顆粒を得た。
【００６３】
得られた窒化アルミニウム焼結顆粒を前述の方法にて、平均粒径及び比表面積、窒化アルミニウム転化率、真球度、細孔径分布を測定した。結果を表１に示す。
【００６４】
さらに、得られた窒化アルミニウム焼結顆粒４５０重量部、ミゼラブル型シリコーン（モメンティブ・パフォーマンス・マテリアルズ・ジャパン合同会社製ＴＳＥ２０１）１００重量部、離型剤０．５重量部を加圧ニーダーにて混練した。次いで、混練物を冷却した後にロールを用いて架橋剤０．５重量部と混合後、１８０℃で１５分間加圧プレスして縦１０ｃｍ、横６ｃｍ、厚さ３ｍｍのシートを得た。得られたシートは前述の方法にて、熱伝導率を測定した。結果を表１に示す。
【００６５】
また、還元窒化工程後の多孔質窒化アルミニウム顆粒の粒子状態を確認するため、上記実施例と同様の条件で、還元窒化工程を実施した時点で焼成を止め、得られる多孔質窒化アルミニウム顆粒について、比表面積、窒化アルミニウム転化率を測定した。結果を表1に示す。
【００６６】
尚、上記測定は、共存するカーボン粉末を除去するための酸化処理後に行った。
【００６７】
実施例２
実施例１において、還元窒化工程における焼成温度を１４５０℃、焼結工程における焼成温度を１７５０℃とした以外は同様にして窒化アルミニウム焼結顆粒を得た。得られた窒化アルミニウム焼結顆粒の平均粒径及び比表面積、窒化アルミニウム転化率、真球度、細孔径分布の測定結果を表１に示す。
【００６８】
得られた窒化アルミニウム粉末は、実施例１と同様にシートを作成、熱伝導率、硬度を測定した。結果を表１に示す。
【００６９】
実施例２の条件で得られた窒化アルミニウム焼結顆粒を走査電子顕微鏡で観察した写真を図１、図２に示す。図１から理解されるように、球状の窒化アルミニウム焼結顆粒が得られている。また、図２から理解できるように、顆粒を構成する窒化アルミニウム結晶粒子の緻密化が進行し、細孔のない緻密な窒化アルミニウム粒子が得られている。
【００７０】
また、還元窒化工程後の多孔質窒化アルミニウム顆粒の粒子状態を確認するため、上記実施例と同様の条件で、還元窒化工程を実施した時点で焼成を止め、得られる多孔質窒化アルミニウム顆粒について、比表面積、窒化アルミニウム転化率を測定した。結果を表1に示す。
【００７１】
尚、上記測定は、共存するカーボン粉末を除去するための酸化処理後に行った。
【００７２】
実施例３
多孔質アルミナ顆粒として、平均粒径４０μｍ、比表面積１３５ｍ２／ｇの顆粒状ベーマイトを使用し、該多孔質アルミナ顆粒２８０ｇとカーボンブラック１４０ｇを混合した。次いで、上記混合粉末をカーボン製容器に充填し、抵抗加熱式雰囲気炉装置内で、窒素流通下焼成温度を１４５０℃として５時間焼成して還元窒化工程を実施した後、昇温して焼成温度を１７５０℃として５時間焼成することにより焼結工程を実施した。その後、空気流通下６８０℃で８時間酸化処理を行って窒化アルミニウム焼結顆粒を得た。得られた窒化アルミニウム焼結顆粒を前述の方法にて、平均粒径及び比表面積、窒化アルミニウム転化率、真球度、細孔径分布を測定した。結果を表１に示す。
【００７３】
さらに得られた窒化アルミニウム焼結顆粒は、実施例１と同様にしてシートを作成、熱伝導率を測定した。結果を表１に示す。
【００７４】
また、還元窒化工程後の多孔質窒化アルミニウム顆粒の粒子状態を確認するため、上記実施例と同様の条件で、還元窒化工程を実施した時点で焼成を止め、得られる多孔質窒化アルミニウム顆粒について、比表面積、窒化アルミニウム転化率を測定した。結果を表1に示す。
【００７５】
尚、上記測定は、共存するカーボン粉末を除去するための酸化処理後に行った。
【００７６】
【表１】
0005877684.tif 000003
【００７７】
比較例１
実施例１において、還元窒化工程、焼成工程を通して、焼成温度を１４５０℃として５時間焼成した以外は同様にして窒化アルミニウム焼結顆粒を得た。得られた窒化アルミニウム焼結顆粒の平均粒径及び比表面積、窒化アルミニウム転化率、真球度、細孔径分布の測定結果を表２に示す。
【００７８】
得られた窒化アルミニウム焼結顆粒は、実施例１と同様にシートを作成、熱伝導率を測定した。結果を表１に示す。
【００７９】
比較例２
実施例１において、還元窒化工程の焼成温度を１４５０℃、焼結温度を１５５０℃とした以外は同様にして窒化アルミニウム焼結顆粒を得た。得られた窒化アルミニウム焼結顆粒の平均粒径及び比表面積、窒化アルミニウム転化率、真球度、細孔径分布の測定結果を表２に示す。
【００８０】
得られた窒化アルミニウム焼結顆粒は、実施例１と同様にシートを作成、熱伝導率を測定した。結果を表２に示す。
【００８１】
比較例３
実施例１において、還元窒化工程、焼成工程を通して、焼成温度を１８００℃として１０時間焼成した以外は同様にして窒化アルミニウム焼結顆粒を得た。得られた窒化アルミニウム焼結顆粒の平均粒径及び比表面積、窒化アルミニウム転化率、真球度、細孔径分布の測定結果を表２に示す。
【００８２】
得られた窒化アルミニウム焼結顆粒は、実施例１と同様にシートを作成、熱伝導率を測定した。結果を表２に示す。
【００８３】
【表２】
0005877684.tif 000004
【００８４】
実施例４
ベーマイト粉末１００重量部に対し、酸化イットリウム５重量部、トルエン溶媒１００重量部、メタクリル酸ブチル５重量部、ヘキサグリセリンモノオレート２重量部を加えてボールミルで５時間混合し、得られたスラリーをスプレードライにより噴霧乾燥して平均粒径５０μｍの顆粒を得た。得られた顆粒を空気流通下１２００℃で５時間熱処理してα−アルミナ化して多孔質アルミナ顆粒を得た。
【００８５】
得られた多孔質アルミナ顆粒２８０ｇとカーボンブラック１４０ｇとを混合した後、窒素流通下、還元窒化工程、焼成工程を通して、焼成温度を１６００℃として、１０時間焼成し、次いで、空気流通下６８０℃で８時間酸化処理を行って窒化アルミニウム焼結顆粒を得た。得られた窒化アルミニウム焼結顆粒を前述の方法にて、平均粒径及び比表面積、窒化アルミニウム転化率、真球度、細孔径分布を測定した。結果を表３に示す。
【００８６】
さらに得られた窒化アルミニウム焼結顆粒は、実施例１と同様にしてシートを作成、熱伝導率を測定した。結果を表３に示す。
【００８７】
実施例５
酸化イットリウムに代わり炭酸カルシウムを５重量部添加した以外には実施例４と同様にして窒化アルミニウム焼結顆粒を得た。得られた窒化アルミニウム焼結顆粒の平均粒径及び比表面積、窒化アルミニウム転化率、真球度、細孔径分布の測定結果を表３に示す。得られた窒化アルミニウム焼結顆粒は、実施例１と同様にシートを作成、熱伝導率を測定した。結果を表３に示す。
【００８８】
【表３】
0005877684.tif 000005
【産業上の利用可能性】
【００８９】
本発明で得られる球状窒化アルミニウム焼結顆粒は、フィラーに適した形状、粒径を有していることから、樹脂やグリースに高充填することができ、熱伝導率の高い放熱シート、放熱グリース、放熱接着剤等を得ることができる。
【図１】
0005877684.tif 000006
【図２】
0005877684.tif 000007